Patent PL-425837-A1 (PL)
Inventor: SOCHA JERZY
IPC: C04B14/00
Filed: 2018-06-07
Abstract: Przedmiotem zgłoszenia jest sposób wytwarzania powłok termorefleksyjnych i termoizolacyjnych który polega na tym, że łączy się mikrosfery do dyspersji wodnej żywicy na bazie monomerów akrylowych i/lub styrenowo - akrylowych i/lub alkidowych i/lub octanu winylu oraz jego kopolimerów korzystnie takich jak OW/etylenu, przy czym mikrosfery łączy się z zachowaniem stosunku użytych mikrosfer liczonych w procentach objętościowo do dyspersji wodnej żywicy z zachowaniem stosunków % obj. dla poszczególnych typów produktów, gdzie: a) dla powłok farbowych odpowiednio 1. powłoka farbowa wewnętrzna: 20 - 42% mikrosfer do 38 - 19% stosowanej żywicy, liczonych objętościowo, przy czym minimalna sumaryczna zawartość mikrosfer i żywicy wynosi (20+38=58)% obj. natomiast max. zawartość z (42+19=61)% obj., a pozostała część do 100% obj. stanowią pigmenty, wypełniacze i środki pomocnicze w tym biocyd konserwacyjny i powłokowy. 2. powłoka farbowa zewnętrzna: 18 - 42% mikrosfer do 43 - 24% stosowanej żywicy, liczonych objętościowo przy czym minimalna sumaryczna zawartość mikrosfer i żywicy wynosi (18+43=61)% obj., natomiast max. zawartość z (42+24=66)% obj. a pozostała część do 100% obj. stanowią pigmenty, wypełniacze i środki pomocnicze w tym biocyd konserwacyjny i powłokowy. 3. powłoka farbowa dachowa: 28 - 46% mikrosfer do 43 - 28% stosowanej żywicy liczonych objętościowo przy czym minimalna sumaryczna zawartość mikrosfer i żywicy wynosi (28+43=71)% obj. natomiast max. zawartość z (46+28=74)% obj. a pozostała część do 100% obj. stanowią pigmenty, wypełniacze i środki pomocnicze w tym biocyd konserwacyjny i powłokowy. b) dla mas tynkarskich: stosunek mikrosfer do 62 - 28% do żywicy kształtuje się w zakresie(20 - 42)% liczonych objętościowo, przy czym minimalna sumaryczna zawartość mikrosfer i żywicy wynosi (62+20=82)% obj. natomiast max. zawartość z (28+42=70) % obj. a pozostała część do 100% obj. stanowią pigmenty, wypełniacze i środki pomocnicze w tym biocyd konserwacyjny i powłokowy. c) dla powłok o właściwościach antykondensacyjnych: stosunek mikrosfer kształtującym się w zakresie 20 - 38% do żywicy 44 - 35% liczonych objętościowo przy czym zachowuje się dla każdego z produktów stosunek proporcji objętości mikrosfer do żywicy korzystnie w postaci 2:1, przy tym tak otrzymana finalna powłoka charakteryzuje się całkowitym współczynnikiem odbicia promieniowania słonecznego (ang. TSR) dla widma od 400 nm do 1600 nm na poziomie od 92 do 97% jednocześnie zapewniając elastyczność materiału powłoki na poziomie do 400% korzystnie 300% elastyczności. Zgłoszenie obejmuje też sposób wytwarzania mas termorefleksyjnych i termoizolacyjnych, który polega na tym, że łączy się mikrosfery do dyspersji wodnej żywicy na bazie monomerów akrylowych i/lub styrenowo - akrylowych i/lub alkidowych i/lub octanu winylu oraz jego kopolimerów korzystnie takich jak OW/etylenu, przy czym mikrosfery łączy się z zachowaniem stosunku użytych mikrosfer liczonych w procentach objętościowo do dyspersji wodnej żywicy z zachowaniem stosunku, gdzie dla mas tynkarskich stosunek mikrosfer do 62 - 28% do żywicy kształtuje się w zakresie (20 - 42)% liczonych objętościowo.